(57)【特許請求の範囲】
【請求項１】
酸化物換算の質量百分率表示で、ＳｉＯ２  ７０〜８０％、Ａｌ２Ｏ３  ０〜２％、Ｂ２Ｏ３  １５〜２１．５％、ＭｇＯ  ０〜１％、ＣａＯ  ０〜２％、Ｌｉ２Ｏ  ０〜２％、Ｎａ２Ｏ  ０〜３％、Ｋ２Ｏ  ０〜３％、Ｌｉ２Ｏ＋Ｎａ２Ｏ＋Ｋ２Ｏ  ２〜５％の組成を含有し、ＳＯ３の含有量が５０ｐｐｍ以下であり、光学的な計測により得られるβ−ＯＨ値が０．５５／ｍｍ以上、０．６５／ｍｍ以下であることを特徴とするガラス繊維。
【請求項２】
実質的にＡｓ、Ｓｂ、Ｆ、及びＣｌを含有しないことを特徴とする請求項１に記載のガラス繊維。
【請求項３】
ガラスフィラメント長さ１００ｍｍ当たりのホローファイバーが３個/１０万フィラメント以下であることを特徴とする請求項１又は２に記載のガラス繊維。
【請求項４】
プリント配線板に用いられることを特徴とする請求項１〜３の何れかに記載のガラス繊維。
【請求項５】
ガラスクロス、あるいは不織布として有機樹脂材と複合化されて有機樹脂複合材を形成する用途で用いられることを特徴とする請求項１〜４の何れかに記戴のガラス繊維。
【請求項６】
光学的な計測により得られるβ−ＯＨ値が０．５５／ｍｍ以上、０．６５／ｍｍ以下となるように熔融し、紡糸することにより請求項１〜５の何れかに記載のガラス繊維を製造することを特徴とするガラス繊維の製造方法。
【請求項７】
請求項１〜５の何れかに記載のガラス繊維をシート状に形成してなり、有機樹脂材と複合化されて有機樹脂複合材を形成する用途で用いられることを特徴とするガラス繊維シート状物。
【請求項８】
ガラス繊維シート状物が、ガラスクロス又はガラスペーパーであることを特徴とする請求項７に記戴のガラス繊維シート状物。
【発明の詳細な説明】
【技術分野】
【０００１】
本発明は、低誘電率、低誘電正接、及び低熱線膨張係数のガラス組成物よりなり、電子部品等で利用される高密度実装を必要とするプリント配線板等に使用されると誘電損失が少なく信頼性の高いプリント配線板が得られるガラス繊維と、このガラス繊維の製造方法と、これにより構成されるガラス繊維シート状物に関する。
【背景技術】
【０００２】
情報産業を支える様々な電子機器の発達に伴い、携帯電話や携帯情報端末（ＰＤＡ）等に関わる技術が目覚ましく進捗している。これらの電子機器では、搭載される抵抗器、コンデンサ、集積回路等の数多くの電子部品が、従来にない高密度実装技術によりプリント配線板（プリント回路板、リジッド基板、プリント基板またはプリント配線基板とも言う）上へ高い密度で実装されている。プリント配線板とは、ガラス繊維と樹脂材、及び改質剤等が適量混在するシート形状の複合材料である。プリント配線板に数多く搭載される電子部品は、プリント配線板に設けられたスルーホール等によって基板上へ配設されている。このプリント配線板は、その機能や用途によりモジュール、ボード、ユニットあるいはパッケージ等の別名で表されることもある。
【０００３】
Ｅガラスは、このプリント配線板用途のガラス繊維としてよく知られている。このＥガラスは、電気絶縁性に優れ、ガラス繊維として熔融状態から製造する際の紡糸性に優れ、切断加工などの加工性にも優れた材質である。このため、Ｅガラスは、多くの使用実績があり、その具体的なガラス組成は、例えば、酸化物換算の質量百分率表示で、ＳｉＯ２  ５２〜５６％、Ａｌ２Ｏ３  １２〜１６％、Ｂ２Ｏ３  ５〜１０％、ＣａＯ  １６〜２５％、ＭｇＯ  ０〜５％、アルカリ金属酸化物（Ｒ２Ｏ）  ０〜２％、Ｆｅ２Ｏ３  ０．０５〜０．４％、Ｆ２  ０〜１．０％である。
【０００４】
一方、プリント配線板については、近年高速な信号処理を実現するため、高周波を使用し信号伝送速度が高速化されるようになった。この際に重要視されるのは、プリント配線板の電気特性である。材料の誘電率の平方根に反比例する伝送速度を向上するためにはプリント配線板を構成する材料が低誘電率であることが必要である。また、プリント配線板の発熱に係る誘電損失は小さいことが求められるが、このためには誘電正接が小さい材料が必要となる。ちなみに本発明における誘電率は、媒質の誘電率と真空の誘電率の比である比誘電率を意味している。一般に、ガラスに交流電流を流すと、ガラスは交流電流に対してエネルギー吸収を行い、熱として発する。吸収される誘電損失エネルギーは、ガラスの成分及び構造により定まる誘電率及び誘電正接に比例し、Ｗ＝ｋｆｖ２×εｔａｎδで表される。ここで、Ｗは誘電損失エネルギー、ｋは定数、ｆは周波数、ｖ２は電位傾度、εは誘電率、ｔａｎδは誘電正接を表す。この式からガラス組成物の誘電率ε及び誘電正接ｔａｎδが大きい程、また周波数ｆが高い程、誘電損失が大きくなることがわかる。よって誘電損失を小さくするには、ガラス組成物の誘電率εと誘電正接ｔａｎδを小さくすることが求められる。
【０００５】
このため、プリント配線板に用いられるガラス繊維には誘電率εが低く、誘電正接ｔａｎδが小さいプリント配線板用ガラス繊維材質が要望されるようになり、特許文献１には、Ｅガラス（室温における周波数１ＭＨｚでの誘電率εが６．７、誘電正接ｔａｎδが１２×１０−４である）よりも低い誘電率と誘電正接を実現するためＤガラスと呼称されるガラス材質が開示されている。このＤガラスは、例えば、酸化物換算の質量百分率表示で、ＳｉＯ２  ７４．６％、Ａｌ２Ｏ３  １．０％、Ｂ２Ｏ３  ２０．０％、ＭｇＯ  ０．５％、ＣａＯ  ０．４％、Ｌｉ２Ｏ  ０．５％、Ｎａ２Ｏ  ２．０％、Ｋ２Ｏ  １．０％からなるガラス材質であり、このガラスの１ＭＨｚの誘電率は約４．４である。
【０００６】
特許文献２には、質量％で、ＳｉＯ２  ５０〜６０％、Ａｌ２Ｏ３  １０〜１８％、Ｂ２Ｏ３  １８〜２５％、ＣａＯ  ０〜１０％、ＭｇＯ  １〜１０％、Ｌｉ２Ｏ＋Ｎａ２Ｏ＋Ｋ２Ｏ  ０〜１．０％、Ｆｅ２Ｏ３  ０．１〜１％のガラス組成を有することを特徴とする低誘電率ガラス繊維が開示されている。
【０００７】
特許文献３には、質量％で、ＳｉＯ２  ５０〜６０％、Ａｌ２Ｏ３  １０〜２０％、Ｂ２Ｏ３  ２０〜３０％、ＣａＯ  ０〜５％、ＭｇＯ  ０〜４％、Ｌｉ２Ｏ＋Ｎａ２Ｏ＋Ｋ２Ｏ  ０〜０．５％、ＴｉＯ２  ０．５〜５％の組成を有することを特徴とする低誘電率ガラス繊維が開示されている。
【０００８】
また特許文献４には、質量％で、ＳｉＯ２  ４８〜８０％、Ａｌ２Ｏ３  ０〜１８％、Ｂ２Ｏ３  １１〜３５％、ＭｇＯ  ０〜１０％、ＣａＯ  ０〜１０％、Ｌｉ２Ｏ＋Ｎａ２Ｏ＋Ｋ２Ｏ  ０〜７％、ＴｉＯ２  ３％未満の組成を有し、Ｈ２Ｏ＜８００ｐｐｍであって、１ＭＨｚで誘電率が５．０以下、誘電正接が７×１０−４以下であることを特徴とする低誘電率低誘電正接ガラスが開示されている。
【先行技術文献】
【特許文献】
【０００９】
【特許文献１】特開昭６３−２８３１号公報
【特許文献２】特開平１０−１６７７５９号公報
【特許文献３】特開平８−３３３１３７号公報
【特許文献４】特開２００３−１３７５９０号公報
【発明の開示】
【発明が解決しようとする課題】
【００１０】
しかしながら、これまでの発明は、高密度実装を行うプリント配線板等に用いるに相応しい高品位のガラス繊維を効率よく生産するという点で、十分ではない。プリント配線板用として用いられるガラス繊維は、一般に高温状態に保持した熔融ガラスからガラス繊維を引き出して製造される。その製造時には、ガラス中に混入する気泡によるホローファイバーと呼ばれる中空繊維が極稀に発生することがある。このホローファイバーは、熔融ガラス中の気泡が、ガラス繊維の紡糸時にガラス繊維中で引き出し方向に沿って引き延ばされることによって生成される。このようなホローファイバーは、ガラス繊維の強度等の物理的性能にも大きな影響を及ぼすばかりか、プリント配線板の絶縁不良などの致命的な欠陥となることがある。ホローファイバーは、絶縁信頼性の低下原因の一つとも捉えられている。すなわち、一層高密度実装のプリント配線板においては、穴個数の増加、狭間隔化が進むため、ホローファイバーを原因とする信頼性の低下が懸念されている。よってプリント配線板を製造する際には、ガラス繊維にホローファイバー、すなわち中空繊維の混入がないことが要求される。
【００１１】
また、高密度実装の発達に伴い、プリント配線板には、従来よりも細いモノフィラメント径のガラス繊維（細番手フィラメント）が求められるようになってきている。細番手の繊維を用いる程、プリント配線板の穿孔位置を精巧に仕上げることができるからである。しかしながら細番手のガラス繊維は、熔融ガラスの粘度管理を厳しくせねばならず、熔融時の均質性にも高い水準が求められ、繊維径の調整が困難であるという問題も指摘されている。
【００１２】
本発明は、上述した状況に鑑み、電子部品の高密度実装に用いられるプリント配線板等の用途で構造材として多用される細番手のガラス繊維に関して、低誘電率、低誘電正接、及び低熱線膨張係数のガラス組成物よりなり、ホローファイバーの混入がなく、プリント配線板等の構成材に相応しい均質な品位のガラス繊維、およびその製造方法の提供と、このガラス繊維を用いて得られるガラス繊維シート状物に関する。
【課題を解決するための手段】
【００１３】
本発明者らは、ガラス繊維用ガラス組成物中の微量成分に注目し、その含有量を所定範囲に限定することによってホローファイバーの混入しないガラス繊維が得られることを見いだし、その内容を提示するものである。
【００１４】
本発明のガラス繊維は、酸化物換算の質量百分率表示で、ＳｉＯ２  ７０〜８０％、Ａｌ２Ｏ３  ０〜２％、Ｂ２Ｏ３  １５〜２１．５％、ＭｇＯ  ０〜１％、ＣａＯ  ０〜２％、Ｌｉ２Ｏ  ０〜２％、Ｎａ２Ｏ  ０〜３％、Ｋ２Ｏ  ０〜３％、Ｌｉ２Ｏ＋Ｎａ２Ｏ＋Ｋ２Ｏ  ２〜５％の組成を含有し、ＳＯ３の含有量が５０ｐｐｍ以下であり、光学的な計測により得られるβ−ＯＨ値が０．５５／ｍｍ以上、０．６５／ｍｍ以下であることを特徴とする。
【００１５】
本発明のガラス繊維は、化学分析や機器分析等の各種分析手段を使用することによって、その化学組成を特定することができる。
【００１６】
本発明では、ガラス繊維を構成する各元素成分を酸化物換算で表示すると、そのガラス組成は、ＳｉＯ２成分が７０質量％から８０質量％の範囲にあり、Ａｌ２Ｏ３成分が０質量％から２質量％の範囲にあり、Ｂ２Ｏ３成分が１５質量％から２１．５質量％の範囲にあり、ＭｇＯ成分が０質量％から１質量％の範囲にあり、ＣａＯ成分が０質量％から２質量％の範囲にあり、Ｌｉ２Ｏ成分が０から２質量％の範囲にあり、Ｎａ２Ｏ成分が０から３質量％の範囲にあり、Ｋ２Ｏ成分が０から３質量％の範囲にあり、Ｌｉ２Ｏ成分とＮａ２Ｏ成分とＫ２Ｏ成分の合量が２質量％から５質量％の範囲にあり、さらにＳＯ３成分が５０ｐｐｍ以下であるということを表している。
【００１７】
上述した各成分の含有率を限定する理由を、以下に説明する。
【００１８】
ＳｉＯ２成分はガラス構造において、その網目状構造の骨格をなす成分であって、本発明のガラス組成物の主要成分であり、ガラス組成物中のＳｉＯ２成分の含有量が増加するほどガラスの構造強度が大きくなる傾向となる。ガラスの構造強度が大きくなれば、それだけ化学的な耐久性も向上し、特に耐酸性について高い性能を有するものとなる。ガラス構造の強度を充分な状態となるように維持し、安定した品位を有するものとするには、ＳｉＯ２成分の含有量は少なくとも７０質量％以上とすることが必要である。一方、ガラス組成物中のＳｉＯ２成分の含有量が増加すると、熔融ガラスの高温粘性値が大きくなり、その結果、熔融法によりこのようなガラス組成物を高い効率で均質になるように製造しようとすれば、高価な設備が必要となる。またガラス繊維として成形する際の成形温度も高くなる。よって製造時の設備管理等の点でも制約が生じることとなる場合がある。またガラス熔融時に、ガラス化反応時などに生じた気泡等が残存しない均質な熔融ガラスを得やすいものとし、ガラスの熔融に過剰な熱エネルギーを要しないようにし、しかもガラス繊維を製造する際の高い紡糸性を確保するにはＳｉＯ２成分の含有量を８０質量％以下の含有量とすることが必要である。以上の観点から、ＳｉＯ２成分は、酸化物換算の百分率表示で、７２質量％以上、７８質量％以下とすること、すなわちＳｉＯ２  ７２〜７８質量％がより好ましく、さらに好ましくはＳｉＯ２  ７３〜７７質量％、一層好ましくはＳｉＯ２  ７４〜７７質量％とすることである。
【００１９】
Ａｌ２Ｏ３成分は、ガラスの分相化を抑制し、耐水性を向上させる成分であるが、２質量％以上含有すると誘電率εが高くなり分相性も悪化する。ガラスの分相性の悪化は、得られたガラス繊維の耐酸性の劣化に繋がるため好ましくない。ここで分相とは、ガラスが２以上のガラス相に分離する現象を意味している。このような観点から、Ａｌ２Ｏ３成分は、酸化物換算の百分率表示で、より好ましくは１．８質量％以下、すなわちＡｌ２Ｏ３  ０〜１．８質量％とすることであり、さらに好ましくは０〜１．４質量％、一層好ましくは０〜１．２質量％とすることである。
【００２０】
Ｂ２Ｏ３成分は、ＳｉＯ２成分と同様にガラス網目構造において、その骨格をなす成分であるが、ＳｉＯ２成分のように熔融ガラスの高温粘度を大きくすることはなく、むしろ高温粘度を低下させる働きがある。よってＢ２Ｏ３成分は成形されたガラスの誘電率εを低く維持し、かつ熔融ガラスの高温粘度の増加を抑える両方の役割を有する。ガラス組成中のＢ２Ｏ３成分の含有量は、１５質量％未満ではガラスの誘電率εを４．５以下に維持しつつ、しかも紡糸温度である１０３．０ｄＰａ・ｓでの熔融ガラスの温度が十分な紡糸性を確保できる１４００℃未満とするのが困難となる場合がある。一方、Ｂ２Ｏ３成分はガラス組成中の含有量が多くなりすぎると熔融中にＢ２Ｏ３成分の揮発量が多くなり、熔融ガラスを均質な状態に維持するのが困難となる場合もある。またＢ２Ｏ３成分の含有量が多くなりすぎると耐水性が低下するとともに歪点が下がる。このような観点からガラス組成中のＢ２Ｏ３成分が２１．５質量％を超えるとガラスの耐酸性や分相性が悪化するため好ましくない。以上の観点からＢ２Ｏ３成分は、酸化物換算の百分率表示で、より好ましくは１６質量％以上、２１．０質量％以下とすること、すなわちＢ２Ｏ３  １６〜２１．０質量％とすることであり、より好ましくは１７〜２０．７質量％、一層好ましくは１８〜２０．５質量％とすることである。
【００２１】
ＭｇＯ成分は、ガラス原料を熔融し易くする融剤としての働きを有する成分であると同時に１０２．０ｄＰａ・ｓの温度に相当する高温粘性の低下に非常に有効であり、熔融時にガラスの泡切れを良くし、均質なガラスを作るのに役立つ。しかし、ＭｇＯ成分はガラス組成中の含有量が１％を超えると誘電率ε及び誘電正接ｔａｎδが高くなるため好ましくない。以上の観点からＭｇＯ成分は、酸化物換算の百分率表示で、１質量％以下、より好ましくは０．９質量％以下、すなわち０〜０．９質量％とすることであり、さらに好ましくは０〜０．８質量％、一層好ましくは０〜０．７質量％とすることである。
【００２２】
ＣａＯ成分は、ガラス原料を熔融し易くする融剤としての働きを有する成分であると同時に１０２．０ｄＰａ・ｓの温度に相当する高温粘度の低下に非常に有効であり、熔融時にガラスの泡切れを良くし、均質なガラスを作るのに役立つ。しかし、ＣａＯ成分はガラス組成中の含有量が２％を超えると誘電率ε及び誘電正接ｔａｎδが高くなるため好ましくない。以上の観点からＣａＯ成分は、酸化物換算の百分率表示で、２．０質量％以下、より好ましくは１．５質量％以下、すなわち０〜１．５質量％とすることであり、さらに好ましくは０〜１．０質量％、一層好ましくは０〜０．８質量％とすることである。
【００２３】
Ｌｉ２Ｏ成分、Ｎａ２Ｏ成分あるいはＫ２Ｏ成分として表されるガラス組成中の酸化物換算表示のアルカリ金属酸化物成分については、複数のガラス原料を混合した状態で加熱してガラス融液とする際に、ガラス融液の生成を容易にする、いわゆる融剤としての働きをし、さらに高温粘度を低下させる働きをも有するものである。しかし、Ｌｉ２Ｏ成分、Ｎａ２Ｏ成分あるいはＫ２Ｏ成分は、いずれもガラス組成中の含有量が多くなると、ガラスの誘電率εが高くなり、耐水性が悪くなるため、Ｌｉ２Ｏ成分は２質量％まで、Ｎａ２Ｏ成分及びＫ２Ｏ成分は各々３質量％が上限である。またＬｉ２Ｏ、Ｎａ２Ｏ、及びＫ２Ｏの合量が２質量％以下の場合は、熔融ガラスの高温粘度が大きくなって熔融性が悪くなり、５質量％以上の場合は１ＭＨｚでの誘電率εが４．５以上、誘電正接ｔａｎδが０．００３以上になる。以上の観点からＬｉ２Ｏ成分の上限は、酸化物換算の百分率表示で、より好ましくは１．５質量％まで、すなわち０〜１．５質量％とすることであり、さらに好ましくは０〜１．３質量％とすることである。またＮａ２Ｏ成分及びＫ２Ｏ成分は各々、その上限が酸化物換算の百分率表示で、より好ましくは２．８質量％まで、すなわち０〜２．８質量％とすることであり、さらに好ましくは０〜２．５質量％、一層好ましくは０〜２．２質量％までとすることである。またＬｉ２Ｏ成分、Ｎａ２Ｏ成分、及びＫ２Ｏ成分の合量については、より好ましくは２．３質量％以上４．５質量％以下、すなわち２．３〜４．５質量％とすることであり、さらに好ましくは２．７〜４．２質量％、一層好ましくは３．０〜３．９質量％とすることである。
【００２４】
ＳＯ３成分は、熔融ガラス中で清澄剤として作用する成分であるが、ガラス繊維中の残存量が５０ｐｐｍ以上になると、熔融ガラス中に泡が残ったり、ブッシング近傍でリボイルにより泡が発生したりすることにより、ホローファイバー発生の原因となるため好ましくない。ホローファイバーを少なくするためには、ガラス繊維中のＳＯ３成分は少ないほど好ましく、より好ましくは３０ｐｐｍ以下、さらに好ましくは１５ｐｐｍ以下である。例えば、ガラス原料バッチ中にＳＯ３が意図的あるいは不純物として含まれた場合でも、ガラス繊維として紡糸する前にガラスの熔融温度を十分に高くし、ガラス中の溶存ＳＯ３成分の量を少なくすることにより、ＳＯ２ガスとして熔融ガラスから放出させ、５０ｐｐｍ以下とすることが必要である。ＳＯ３成分の分析方法は、例えばアルカリ融解を用いて試料を分解し、イオンクロマトグラフを用いて行えばよい。
【００２５】
また本発明のガラス繊維は、上述に加えて実質的にＡｓ、Ｓｂ、Ｆ、Ｃｌを含まないものであるなら、環境負荷物質を含んでおらず、環境に配慮した製品となるので好ましい。なお、「実質的に含まない」とは、熔融時の耐火物や原料などから、不純物として混入する成分は対象外とするものであり、具体的には、各成分を酸化物換算表示で表すと、１０００ｐｐｍ以下であるという意味である。
【００２６】
Ａｓ、Ｓｂ、Ｆ、Ｃｌも清澄剤として作用する成分であるが、環境負荷を考えると実質的に含まれないことが好ましい。
【００２７】
本発明では、上述に加え清澄剤として、ＣｅＯ２成分を２質量％以下含有してもよい。ＣｅＯ２成分の清澄作用がより明瞭に表れるのは酸化物換算の質量百分率表示で０．０１質量％以上とすることであり、より好ましくは０．０５質量％以上、最も好ましくは０．１０質量％以上とすることである。ただし、ＣｅＯ２成分は、大量に添加しすぎると熔融ガラスの失透性に影響を及ぼす場合がある。このような観点からＣｅＯ２成分は、酸化物換算の質量百分率表示で２％を超えるべきではない。ＣｅＯ２成分を含有することにより、ガラス繊維のノンホロー化をより達成しやすくなる。
【００２８】
また本発明のガラス繊維は、上述に加えて光学的な計測により得られるβ−ＯＨ値が０．５５／ｍｍ以上、０．６５／ｍｍ以下である。β−ＯＨ値がこの範囲にあれば、熔融ガラスの清澄段階における粘度を低下させて、清澄を促進することが可能であり、含有するβ−ＯＨにより難溶解性成分（ノット等となる均質化不十分な部分で紡糸において糸切れに繋がる危険性がある）の均質な熔融が促進され、そのため熔融ガラス中で泡の生成、膨張が抑制されることに繋がるので、紡糸時にホローファイバーの生成を防ぐことになり好ましい。
【００２９】
光学的な計測により得られるβ−ＯＨ値が０．５５／ｍｍ以上、０．６５／ｍｍ以下であるというのは、ガラスのβ−ＯＨ結合構造の振動によって３６００ｃｍ−１付近に生じる赤外線の最小透過率を分母とし、参照波長（３８４６ｃｍ−１）での赤外線の透過率を分子として得られる比について、常用対数（１０を底とする対数）の値を、被検査ガラス試料の厚さで除した値が０．５５／ｍｍから０．６５／ｍｍの範囲内であるという意味である。すなわち、β−ＯＨ値を計算する式は次のような数１で示す式になる。
【００３０】
【数１】
0005578322.tif 000002
【００３１】
なお、数１において、Ｔは披検査ガラス試料の光線透過厚さ（ｍｍ）、Ａは参照波長（３８４６ｃｍ−１）における透過率（％）、Ｂは３６００ｃｍ−１付近に生じる赤外線の最小透過率値（％）を表している。
【００３２】
光学的な計測により得られるβ−ＯＨ値が０．５５／ｍｍ未満である場合には、粘度の低下効果や難熔解性成分の削減効果が十分に得られない場合がある。本発明のガラス繊維は、主に白金を主要成分とする貴金属成分より構成されたブッシングと呼ばれる耐熱容器を用いて製造される場合が多い。このブッシングは、耐熱ノズルを多数備えており、この耐熱ノズルから多数のガラス繊維が細い熔融ガラスのストリームとして引き出されて冷却され、ガラス繊維とされる。β−ＯＨ値が０．５５／ｍｍ未満であると、原料起源の気泡を脱泡するに十分な熔融が行えず、気泡が残留したままとなる。また難熔解性成分に取り込まれた状態の気泡はそのまま流出しやすい状況となり、紡糸時にノズルが詰まる、あるいは糸切れなどが発生し易い状況となる。そしてこのような熔融ガラス中の気泡生成、及び膨張の挙動の結果、紡糸においてホローファイバーが形成されやすくなる。以上のような観点からβ−ＯＨ値が０．５５／ｍｍ以上とするのがより好ましく、さらに好ましく０．５５５／ｍｍ以上、一層好ましくは０．５６０／ｍｍ以上、さらに一層好ましくは０．５６５／ｍｍ以上、最も好ましくは０．５６８／ｍｍ以上とすることである。
【００３３】
またβ−ＯＨ値が０．６５／ｍｍを超える場合には、熔融ガラスの粘性は小さくなる方へシフトするが、その粘性の著しい変動が生じ易くなり、紡糸されるガラス繊維の直径の管理、調整が困難になる。以上のような観点からβ−ＯＨ値が０．６４５／ｍｍ以下とすることであり、さらに好ましくはβ−ＯＨ値が０．６４３／ｍｍ以下とすることである。
【００３４】
また本発明のガラス繊維は、上述に加えて本発明のガラス繊維の性能に大きな影響を及ぼさない範囲で必要に応じて各種の成分を添加することができる。本発明のガラス繊維用ガラス組成物の構成成分として使用できるものを具体的に例示するならば、ＺｒＯ２、Ｐ２Ｏ５、Ｆｅ２Ｏ３等を質量％表示で３％以下の含有量であれば含有することができる。
【００３５】
また上述以外にも、微量成分を質量％表示で０．１％まで含有することができる。例えば、Ｃｒ２Ｏ３、ＭｏＯ３等の各種微量成分が該当する。
【００３６】
また本発明のガラス繊維では、ガラス繊維の性能に大きな影響がないならば、ガラス中に微量の貴金属元素が含有してもよい。例えば、Ｐｔ、Ｒｈ及びＯｓ等の白金属元素を１０００ｐｐｍまで、すなわち金属元素の含有量を質量百分率で表示して０．１％まで含有してもよい。
【００３７】
本発明のガラス繊維は、上述に加え周波数１ＭＨｚにおける誘電率εが４．５以下であり、かつ誘電正接が２０×１０−４以下であるならば、ガラス繊維を用いたプリント配線板の誘電損失が小さくなるので好ましい。
【００３８】
また、本発明のガラス繊維は、上述に加え周波数１０ＧＨｚにおける誘電率εが４．５以下であり、かつ誘電正接が６０×１０−４以下であるならば高周波数を使用するプリント配線板で誘電損失が一層小さくなるので好ましい。
【００３９】
本発明のガラス繊維は、上述に加え１５０℃における体積電気抵抗率ｌｏｇρが１２．８Ω・ｃｍ以上であるならば、電気抵抗が十分に大きいため、プリント配線板などとして利用する際に安定した性能を発揮するものとなる。
【００４０】
また本発明のガラス繊維は、上述に加え１０３．０ｄＰａ・ｓの温度Ｔｙが１４００℃未満であれば、ガラス繊維の紡糸装置や紡糸方法に大きな変更を行うことなく効率よくガラス繊維を製造することができるので好適である。
【００４１】
本発明のガラス繊維は、ガラス繊維の直径の平均値が３μｍ以上９．５μｍ以下、特に３μｍ以上５μｍ以下の、いわゆる細番手であれば、特に高密度で薄型化が必要となるプリント配線板等の用途に適用する場合に、このような繊維径の小さいガラス繊維を使用することによって構成されたプリント配線板用途の複合材の性能を大きく改善するものとなる。
【００４２】
ガラス繊維、すなわちガラスフィラメントの直径の平均値が３μｍ未満である場合には、繊維径が小さくなりすぎるため、ガラス繊維の製造収率が低くなる場合もある。
【００４３】
一方、ガラスフィラメントの直径の平均値が９．５μｍを超える場合には、繊維径が太すぎてプリント配線板用のガラス繊維としては適さない。
【００４４】
以上のような観点から、本発明のガラス繊維は、そのガラスフィラメントの直径の平均値が３．１μｍ以上９．２μｍ以下の範囲とすることがより好ましく、さらに好ましくは３．２μｍ以上７．２μｍ以下の範囲とすることであり、一層好ましくは３．３μｍ以上５．５μｍ以下の範囲とすることであり、さらに一層好ましくは３．４μｍ以上５．２μｍ以下とすることであって、最も好ましくは３．８μｍ以上４．８μｍ以下とすることである。
【００４５】
また本発明のガラス繊維は、上述に加えてガラスフィラメント長さ１００ｍｍ当たりのホローファイバーが３個/１０万フィラメント以下であるならば、信頼性の高いプリント配線板を得ることができる。
【００４６】
ガラスフィラメント長さ１００ｍｍ当たりのホローファイバーが３本／１０万フィラメント以下であるとは、ガラスフィラメント長さ１００ｍｍのフィラメントについて、その１０万フィラメント当たりのホローファイバー数が３本以下であることを意味している。ホローファイバー数の計測は、ガラスファイバーと屈折率が等しくなるように調整された浸液中にガラスクロスを浸漬し、透過光の顕微鏡（５０倍）下で観察し、ガラスクロスの経糸中のホローファイバーの本数を計測し、その値を観察したフィラメント本数で割り、１０万倍することにより容易に求めることができる。
【００４７】
本発明のガラス繊維は、上記した観点から、より好ましくはガラスフィラメント長さ１００ｍｍ当たり２個／１０万フィラメント以下、さらに好ましくは1個／１０万フィラメント以下とすることであり、最も好ましくは０．５個／１０万フィラメント以下とすることである。
【００４８】
ガラス繊維については、その表面に所望の物理化学的な性能を付与する被覆剤を表面に塗布したものとしてもよい。具体的には集束剤、帯電防止剤、界面活性剤、酸化防止剤、被膜形成剤、カップリング剤あるいは潤滑剤を被覆したものであってもよい。
【００４９】
ガラス繊維の表面処理に使用できるシランカップリング剤を例示すれば、γ−アミノプロピルトリエトキシシラン、Ｎ−フェニル−γ−アミノプロピルトリメトキシシラン、γ−グリシドキシプロピルトリメトキシシラン、γ−メタクリロキシプロピルトリメトキシシラン、γ−（２−アミノエチル）アミノプロピルトリメトキシシラン、β−（３，４−エポキシシクロヘキシル）エチルトリメトキシシラン、Ｎ−β−（Ｎ−ビニルベンジルアミノエチル）−γ−アミノプロピルトリメトキシシラン・塩酸塩、γ−クロロプロピルトリメトキシシラン、γ−メルカプトプロピルトリメトキシシラン、ビニルトリエトキシシラン等があり、使用されるガラス繊維と複合化する樹脂の種類により適宜選択してもよい。
【００５０】
本発明のガラス繊維は、上述に加えて繊維直径の標準偏差を繊維直径の平均値で除し、その値に１００を乗じて得られるガラス繊維直径のＣＶ（Ｃｏｅｆｆｉｃｉｅｎｔ  ｏｆ  Ｖａｒｉａｔｉｏｎ）値が、１２％以下である複数本のガラスフィラメントをチョップドストランド、ヤーン又はロービングの形態としたものであれば、プリント配線板用途に加えて、プリント配線板以外の他の用途であっても、繊維径の小さいガラス繊維を必要とする様々な場合に用いることができる。ちなみに、ＣＶ値は、変動係数とも呼び、標準偏差から尺度の影響を除いた散らばり度合いを算出した値である。ガラス繊維のＣＶ値が１２％を超えると、精密な形状を要求されるガラス繊維として、その成形性等で支障が生じるため好ましくない。ＣＶ値を数式で表すと数２に示すような式となる。
【００５１】
【数２】
0005578322.tif 000003
【００５２】
ガラス繊維直径のＣＶ値が１２％以下である複数本のガラスフィラメントをチョップドストランド、ヤーン又はロービングの形態としたものとは、前記したＣＶ値が１２％以下となるようにガラス繊維製造装置の諸条件を調整することによって紡糸を行い、得られたガラス繊維を切断したガラスチョップドストランドとするか、あるいは撚糸としたヤーンとするか、ガラスフィラメント複数本を引き揃えて回巻状態に巻き取ったロービングとしたものであることを表している。ちなみに繊維直径の標準偏差及び平均値は、２００本のガラスフィラメントについての計測値から算出するものである。
【００５３】
ガラス繊維直径のＣＶ値が１２％以下となるように制御するには、例えばブッシングに多数の耐熱性ノズルを配設したガラス成形装置を用いる場合であれば、ノズル孔直径、ノズル長さ、ノズル温度、ノズル周囲大気温度、ノズルヘッド圧、送風速度及びガラスフィラメント引き出し速度の夫々の条件を本発明のガラス繊維用組成物に適合する最適なものとなるように決めればよい。
【００５４】
本発明のガラス繊維は、ガラス繊維直径のＣＶ値が１２％以下である複数本のガラスフィラメントをチョップドストランド、ヤーン又はロービングの形態としたものであるならば、均一な直径のガラス繊維を種々の形態で成形されたものとでき、プリント配線板の用途で用いられる際に開繊、拡幅処理されたガラスクロスとすることにより、スルーホールを形成するドリリング工程でドリル先端のズレによって発生する穿孔位置の変動を抑止することによって穿孔位置の精度を高めることになるので好ましい。
【００５５】
また本発明のガラス繊維は、所望の性能を実現できるのであれば、どのような製造方法によって製造されたものであってもよい。例えば、直接成形法（ＤＭ法：ダイレクトメルト法）、間接成形法（ＭＭ法：マーブルメルト法）等の各種の製造方法を用途や製造量に応じて採用してよい。すなわち、本発明のガラス繊維は上述に加えて耐熱性ノズルを備えたブッシングからガラス繊維を引き出すことによって所定直径のガラス繊維を得ることによって紡糸されたものであればよい。
【００５６】
また本発明のガラス繊維は、上述に加えてプリント配線板に用いられるものであれば、細番手のガラス繊維を高い品質のプリント配線板を構成することができる。
【００５７】
本発明のガラス繊維は、上述に加えてガラスクロス、あるいは不織布として有機樹脂材と複合化されて有機樹脂複合材を形成する用途で用いられものであれば、高密度なプリント配線板を構成する上で最適なガラス繊維となるので好ましい。
【００５８】
すなわち、ガラスクロス、あるいは不織布として有機樹脂材と複合化されて有機樹脂複合材を形成する用途で用いられものとは、ガラス繊維を経糸と緯糸として、プリント配線板用ガラスクロスに用いられる種々の製織方法で織られた織物とするか、あるいはチョップドストランドを湿式法や乾式法にてガラスペーパーとし、これらを有機樹脂材と複合化することによって有機樹脂複合材を形成する用途で用いるものである。
【００５９】
本発明のガラス繊維を使用して得られるガラスクロスの場合、それを構成するガラス繊維は、例えば、１ｔｅｘ以上７５ｔｅｘ以下、好ましくは１．５ｔｅｘ以上２５ｔｅｘ以下であり、さらに好ましくは１．５ｔｅｘ以上１５ｔｅｘ以下であり、束ねられたガラスストランドを構成するガラスフィラメントの断面形状等については特別な限定を必要としない。ガラスフィラメントの断面形状は、円形であっても楕円形であっても長円形であってもよい。ガラス繊維束の撚り数は、２回／２５ｍｍ以下がより好ましい。
【００６０】
また本発明のガラス繊維を使用して得られるガラスクロスは経糸、及び緯糸の２５ｍｍ当たりについての打ち込み本数がそれぞれ３０本以上１００本以下、好ましくは経糸が４５本以上９０本以下、緯糸が３５本以上９０本以下となる構成のガラスクロスであればさらに好適である。
【００６１】
本発明のガラス繊維を使用して得られる製織品が、プリント配線板の構成材料として用いられる場合には、その製造工程は具体的に以下のようなものとなる。すなわち、本発明のガラス繊維用組成物よりなるガラスヤーン回巻体のパッケージから解舒されたガラスヤーンをワーパーで整経し、糊付け機で二次サイズしてビームからルームビームに巻き取りこれを経糸とする。ガラスヤーン回巻体のパッケージを解舒して、これを緯糸に使用し、エアージェットルームなどを用いてガラスクロスを製織する。製織されたガラスクロスに付着している有機成分を加熱焼却することにより取り除き（加熱脱油）、シランカップリング剤を含む処理液に浸漬して乾燥した（表面処理）後、樹脂を含侵させ、積層して樹脂を硬化させることによってプリント配線板用の積層板が製造される。
【００６２】
また本発明のガラス繊維を使用して得られるガラスペーパーが、チョップドストランドを使用したものである場合は、そのチョップドストランドの長さ寸法は限定しない。つまり繊維の長さ寸法については、用途に適応したものを選択することができる。また、チョップドストランドの製造方法についても任意のものを採用することができる。熔融工程から紡糸されたストランドを紡糸直後に切断加工することもできるし、一度連続繊維として巻き取った後に用途に応じて切断装置により切断加工してもよい。この場合、切断方法についても任意の方法を採用することができる。例えば、外周刃切断装置や内周刃切断装置等を使用することが可能である。また、チョップドストランドの集合形態についても特に限定しない。
【００６３】
また本発明のガラス繊維を使用して得られるガラスクロスやガラスペーパーには、本発明のガラス繊維以外の繊維材や固形添加剤、液状添加剤を用途に応じて併用してよい。またガラスクロスやガラスペーパーを構成する場合に本発明のガラス繊維材と併用する本発明のガラス繊維以外の繊維材としては、Ｅガラス繊維や他の組成のガラス繊維、また有機繊維材、セラミック繊維やカーボン繊維等を使用してもよく、固形添加材としては、セラミックス粉末、有機樹脂粉末、及びシリコーン粉末等があり、液状添加剤としては、重合促進剤、重合禁止剤、酸化防止剤、分解反応禁止剤、希釈剤、帯電防止剤、凝集防止剤、改質剤、湿潤剤、乾燥剤、防黴剤、分散剤、硬化促進剤、反応促進剤、増粘剤又は反応促進剤等を適量使用してもよい。
【００６４】
本発明のガラス繊維の製造方法は、光学的な計測により得られるβ−ＯＨ値が０．５９／ｍｍ以上、０．６５／ｍｍ以下となるように熔融し、紡糸することにより本発明のガラス繊維を製造することを特徴とする。
【００６５】
ここで、光学的な計測により得られるβ−ＯＨ値が０．５５／ｍｍ以上、０．６５／ｍｍ以下となるように熔融し、紡糸することにより本発明のガラス繊維を製造するとは、次のようなものである。すなわち、熔融ガラスとなるように各種ガラス原料（カレット等を含む）を高温状態に加熱して熔融し、均質化の後にブッシングに付設したノズルから紡糸して得られるガラス繊維であって、酸化物換算の質量百分率表示で、ＳｉＯ２  ７０〜８０％、Ａｌ２Ｏ３  ０〜２％、Ｂ２Ｏ３  １５〜２１．５％、ＭｇＯ  ０〜１％、ＣａＯ  ０〜２％、Ｌｉ２Ｏ  ０〜２％、Ｎａ２Ｏ  ０〜３％、Ｋ２Ｏ  ０〜３％、Ｌｉ２Ｏ＋Ｎａ２Ｏ＋Ｋ２Ｏ  ２〜５％の含有組成を有し、ＳＯ３含有量が５０ｐｐｍ以下であるようにすることであり、かつ光学的な計測により得られるガラスのβ−ＯＨ値が０．５５／ｍｍ以上、０．６５／ｍｍ以下となるようにガラスの水分量を限定するということである。
【００６６】
ガラスのβ−ＯＨ値が０．５５／ｍｍ以上、０．６５／ｍｍ以下となるようにするには、ガラス原料成分の選定、カレット率、熔融ガラスの温度と時間、酸素分圧、熔融ガラスの液面の上面の雰囲気、ブッシングやノズル、さらに熔融タンクの周囲雰囲気の溶存ガス成分を適正に管理すればよい。また熔融を複数回に分け、一次熔融、二次熔融などとして、他段階の熔融を行う際には、β−ＯＨ値の値を支配する熔融段階が判るのであれば、その段階のみを重点的に管理してもよい。これらの相互条件を熔融ガラス中でβ−ＯＨ値の上限値と下限値の間となるようにし、しかも紡糸が安定して実現できるものとなるようにすればよく、その結果、得られるガラスのβ−ＯＨ値は０．５５／ｍｍ以上、０．６５／ｍｍ以下とすればよい。
【００６７】
また、本発明のガラス繊維シート状物は、本発明のガラス繊維をシート状に形成してなり、有機樹脂材と複合化されて有機樹脂複合材を形成する用途で用いられることを特徴とする。
【００６８】
ここで、本発明のガラス繊維をシート状に形成してなり、有機樹脂材と複合化されて有機樹脂複合材を形成する用途で用いられるとは、酸化物換算の質量百分率表示でＳｉＯ２  ７０〜８０％、Ａｌ２Ｏ３  ０〜２％、Ｂ２Ｏ３  １５〜２１．５％、ＭｇＯ  ０〜１％、ＣａＯ  ０〜２％、Ｌｉ２Ｏ  ０〜２％、Ｎａ２Ｏ  ０〜３％、Ｋ２Ｏ  ０〜３％、Ｌｉ２Ｏ＋Ｎａ２Ｏ＋Ｋ２Ｏ  ２〜５％の組成を含有し、ＳＯ３の含有量が５０ｐｐｍ以下であるガラス繊維をその厚さが１ｍｍ以下のガラス繊維シート状物とし、熱硬化性を有する有機樹脂材を含浸させて有機樹脂複合材を得る用途で使用されるものであることを意味している。
【００６９】
熱硬化性を有する有機樹脂材としては、例えばフェノール樹脂、エポキシ樹脂、ポリイミド樹脂あるいはビスマレイミド樹脂等の樹脂を使用すればよい。
【００７０】
また本発明のガラス繊維シートは、上述に加えガラスシート状物が、ガラスクロス又はガラスペーパーであるならば、用途に応じて種々の性能を発揮するプリント配線板を製造することができる。
【００７１】
ガラスクロスとしては、様々な構造の織布を採用することができる。例えば平織り、綾織等の織り構造のものから、さらに複雑な構造を有するものまで使用することが可能である。さらにガラスペーパーについては、チョップドストランドを使用し、白水中でモノフィラメントとして分散させた後、すきあげ、有機結合剤を用いてシート状物に成形したものであればよい。例えばチョップドストランドを使用する場合であれば、上述した本発明のガラス繊維を熔融した熔融ガラスをブッシング等の成形装置に配設された耐熱製ノズルから連続的に引き出してその周囲に集束剤などを被覆させて成形する。次いで得られたガラス長繊維を紙管等の周囲に巻き取ってケーキ（またはチーズともよぶ）とした後ケーキから必要本数をまとめて引き出してガラス繊維切断装置によって所定長の寸法となるように切断する。こうして得られたチョップドストランドを白水中に分散させた後、メッシュ上にすき上げ、コンベヤ上にランダムに堆積してシート状となった状態で、その上方より液状の結合剤を散布し、この結合剤を硬化させることによりそれぞれのガラスチョップドストランド同士を接合する工程を経て、ガラスチョップドストランドにより構成させるガラス繊維シート状物が得られることとなる。
【発明の効果】
【００７２】
（１）本発明のガラス繊維は、酸化物換算の質量百分率表示で、ＳｉＯ２  ７０〜８０％、Ａｌ２Ｏ３  ０〜２％、Ｂ２Ｏ３  １５〜２１．５％、ＭｇＯ  ０〜１％、ＣａＯ  ０〜２％、Ｌｉ２Ｏ  ０〜２％、Ｎａ２Ｏ  ０〜３％、Ｋ２Ｏ  ０〜３％、Ｌｉ２Ｏ＋Ｎａ２Ｏ＋Ｋ２Ｏ  ２〜５％の組成を含有し、ＳＯ３の含有量が５０ｐｐｍ以下であるため、熔融ガラス中に泡が残ったり、ブッシング近傍でリボイルにより泡が発生したりすることがなく、ガラス繊維中のホローファイバーの数が少なく、しかも得られたガラス繊維の誘電率εや誘電正接ｔａｎδなどの電気的な性能に優れたものとなる。
【００７３】
（２）本発明のガラス繊維は、実質的にＡｓ、Ｓｂ、Ｆ、及びＣｌを含有しないものであれば、環境負荷が小さいものとなるので好ましい。
【００７４】
（３）本発明のガラス繊維は、光学的な計測により得られるβ−ＯＨ値が０．５５／ｍｍ以上、０．６５／ｍｍ以下であるならば、熔融時の清澄が促進され、しかも粘度の大きい不均質成分が紡糸に悪影響を及ぼし、ホローファイバーの生成機会を増やすことに繋がることもなく、それだけ安定した品位のガラス繊維を得やすくなるので好ましい。
【００７５】
（４）本発明のガラス繊維は、ガラスフィラメント長さ１００ｍｍ当たりのホローファイバーが３個/１０万フィラメント以下であれば、高い品位の複合材料を得ることができるので、複合材料の性能を十分に発揮させるものとなる。
【００７６】
（５）本発明のガラス繊維は、プリント配線板に用いられるものであれば、高密度実装を実現する場合に特に好適なものである。
【００７７】
（６）本発明のガラス繊維は、ガラスクロス、あるいは不織布として有機樹脂材と複合化されて有機樹脂複合材を形成する用途で用いられるものであれば、高い性能を有するガラス繊維を用途に応じた最適な形態で供給することができ、各種電子回路に適用されるプリント配線板の誘電特性や耐熱性を向上させることが可能となる。
【００７８】
（７）本発明のガラス繊維の製造方法は、光学的な計測により得られるβ−ＯＨ値が０．５５／ｍｍ以上、０．６５／ｍｍ以下となるように熔融し、紡糸することにより請求項１から請求項６の何れかに記載のガラス繊維を製造するものであるため、ホローファイバーの混入を抑制し、安定した細番手のガラス繊維を効率よく生産し続けることが容易である。
【００７９】
（８）本発明のガラス繊維シート状物は、ガラス繊維をシート状に形成してなり、有機樹脂材と複合化されて有機樹脂複合材を形成する用途で用いられるものであれば、従来工程を変更することなく製造された高い品位と安定した性能を発揮するプリント配線板を製造するのに好適なものである。
【００８０】
（９）本発明のガラス繊維シート状物は、ガラスクロス又はガラスペーパーであるため、プリント配線板を製造する工程で用いられるプリプレグを製造する際に、製造条件の変更などを伴うことなく製造することができるので、プリント配線板の製造工程にとって妨げとなることもなく、温度変化の激しい環境でも使用することのできるプリント配線板を得るのに好適なものである。
【発明を実施するための形態】
【００８１】
以下に本発明のガラス繊維、その製造方法及び本発明のガラス繊維を用いたガラス繊維シート状物について、具体的に説明する。
【実施例１】
【００８２】
表１に本発明の実施例に関して、一連の評価に用いたガラス繊維の化学組成と、熔融により得られたガラス繊維の性質をまとめて示す。まず、本発明のガラス繊維組成となるように、天然原料や化成原料等の複数の各種ガラス原料を所定量秤量し、熔融後に紡糸して得られるガラス繊維の組成が、表１に質量百分率表示で示す組成となるように調製する。こうして得られた原料混合バッチは、まず白金ロジウム製の坩堝内に投入する。次いでこの原料混合バッチが投入された白金ロジウム製の坩堝を間接加熱電気炉内にて大気雰囲気中にて一次熔融温度で５時間加熱して、ガラス原料混合バッチを高温化学反応させて熔融ガラスとした。一次熔融においては、β−ＯＨの値を調整するため、雰囲気温度や雰囲気の湿度、さらに加圧条件などについても適正な値となるように注意を払った。尚、熔融ガラスを均質な状態とするために加熱熔融の途中で耐熱性撹拌棒を使用して熔融ガラスの撹拌を行った。
【００８３】
こうして均質な状態とした熔融ガラスをロール成形し、厚さ１ｍｍのフィルム状のガラスを得た。このフィルム状のガラスをボールミルで目開き５ｍｍの篩を通過する粒度に粉砕し、ガラス素材を得た。またガラス物性を測定する場合には、必要に応じてフィルム成形厚を変化させた。
【００８４】
この素材をリメルト温度に保持した耐熱性容器に連続的に供給して二次熔融を行い、耐熱性容器の底面に設けた２００個の耐熱性ノズルから熔融ガラスを連続的に引き出して単繊維直径５μｍの細番手のガラス繊維を紡糸した。得られたガラス繊維は、撚糸機でガラスヤーンにし、エアジェットルーム（ａｉｒ  ｊｅｔ  ｌｏｏｍ）を用いてプリント配線板に用いられる平織りのガラスクロスにした。
【００８５】
以上の一連の手順によって得られた試料に関して、様々な評価を実施した。表１には、評価によって得られた結果を示す。
【００８６】
【表１】
0005578322.tif 000004
【００８７】
表１に示したガラス繊維に関しては、予め表示したような組成になるように調製したものではあるが、得られたガラスについてさらに、蛍光Ｘ線分析装置等の各種分析法を用いて組成値既知の試料を標準として分析し、所定の組成となっていることを確認した。
【００８８】
ＳＯ３成分の分析は、粉末化した試料１ｇを白金坩堝に秤量し、Ｎａ２ＣＯ３２ｇと混合し、その上をＮａ２ＣＯ３１ｇでおおい、９５０℃に設定された電気炉中で２０分間アルカリ融解を行った。その後、白金坩堝内容物を温水（超純水）にて取り出し、８０℃で温浸した。その後、５種Ｃ濾紙で濾過し、１００ｍｌに定容した。その液２０ｍｌを量り取り、イオン交換樹脂３０ｍｌで１０分間攪拌後、５種Ａ濾紙で濾過し、１００ｍｌに定容した後、イオンクロマトグラフにて測定し、ＳＯ３成分の含有量を確認した。
【００８９】
また、表１のβ−ＯＨ値については、一次熔融後の厚さ１ｍｍのフィルム状ガラスを使用して計測した。二次熔融後との差異についても事前調査したが、二次熔融はβ−ＯＨ値が変化するほど長時間の熔融を行っていないため、その計測値に差異は認められなかった。赤外線分光光度計などの赤外域の波長の透過率を測定できる装置を使用して測定した。
【００９０】
線熱膨張係数は、ＮＩＳＴのＳＲＭ−７３１、ＳＲＭ−７３８を熱膨張係数既知の標準試料として使用し校正を受けた公知の熱膨張計測機器により、３０℃から３８０℃の温度範囲について計測された平均線熱膨張係数である。この線熱膨張係数の値が低い程、温度変化が大きい場合であってもガラス繊維の膨張が小さくなり、その結果ガラス繊維が使用されるプリント配線板が電子機器に搭載された場合の温度変動に関わる信頼性を高めることに繋がる。
【００９１】
熔融ガラスの高温粘度を示す１０３．０ｄＰａ・ｓの温度（紡糸温度とも呼ぶ）を計測するには、予め適正なサイズとなるように破砕した各ガラス試料をアルミナ製坩堝に投入して、再加熱し、融液状態にまで加熱した後に白金球引き上げ法に基づいて計測した各粘性値の複数の計測によって得られた粘性曲線の内挿によってそれぞれの値を算出したものである。
【００９２】
周波数１ＭＨｚの誘電率ε、誘電正接ｔａｎδは、一次熔融後に得られた５０ｍｍ×５０ｍｍ×３ｍｍの寸法に加工したガラス試料片を用いて計測した。このガラス試料片の厚さ３ｍｍの両表面は、１２００番のアルミナ粉を水で溶いた研磨液で研磨した。なお、事前調査で一次熔融後と二次熔融後に測定値には、差異は認められなかった。測定は、ＡＳＴＭ  Ｄ１５０−８７に準拠し、横河ヒューレットパッカード製４１９２Ａインピーダンスアナライザを使用することによって、室温下にて計測することによって得た。また、複数の異なる直径を有する円柱状試料を切削加工して作製した。これら試料を用いて計測した値から周波数１０ＧＨｚの誘電率ε及び誘電正接ｔａｎδの値を内挿法により得た。周波数１０ＧＨｚの誘電率ε及び誘電正接ｔａｎδの値の計測については、ＪＩＳ  Ｒ１６２７:１９９６に準拠した両端短絡形誘電体共振器法によりＡｇｌｉｅｎｔ製ネットワークアナライザーを使用することにより、室温下にて測定することにより得た。誘電率εと誘電正接ｔａｎδが小さい値であるほど、プリント配線板を構成する用途でガラス繊維が用いられた場合にプリント配線板の熱損失は小さくなり、その結果、プリント配線板が経時的に熱劣化していくのを抑えることが可能となる。
【００９３】
体積電気抵抗ｌｏｇρは、１５０℃に加熱した状態で、ＡＳＴＭ  Ｃ６５７−７８に基づいて電気抵抗を測定したものである。体積電気抵抗の値が高い程、高密度実装が行われるプリント配線板であっても安定した電気絶縁性能を発揮することができる。
【００９４】
ホローファイバー混入数は、まずガラスヤーンからガラスクロスを作製し、このガラスクロスをガラスと同じ屈折率となるように調整した浸液中に浸漬し、経糸長さ１００ｍｍをクロス巾方向１０ｃｍ以上にわたり、５０倍の顕微鏡で観察することにより、ガラスストランド中に含まれるホローファイバーの数を測定する。測定されたホローファイバーの数を測定したフィラメント本数で割り、１０万倍することにより、長さ１００ｍｍのガラスフィラメント１０万本当たりのホローファイバー数を求める。この値が少ないほど、ホローファイバーがプリント配線板のスルーホール間を貫通する危険度が小さくなり、ホローファイバー内にメッキ液が浸入することによる導通破壊が生じにくくなり、安定した品位のプリント配線板を得るのが容易となる。
【００９５】
繊維直径のＣＶ値は、ガラスストランドの断面撮影画像から得られた繊維径を画像解析装置で解析し、各フィラメントの繊維径を計測してその標準偏差と平均繊維径を導き、ＣＶ値を算出した。
【００９６】
以上の試験によって、本発明の実施例である試料Ｎｏ．１から試料Ｎｏ．５までについては、二次熔融して得られたガラス繊維は、酸化物換算の質量％において、ＳｉＯ２  ７４．６〜７６．５％、Ａｌ２Ｏ３  ０．２〜１．０％、Ｂ２Ｏ３  １９．１〜２０．５％、ＭｇＯ  ０．３〜０．５％、ＣａＯ  ０．４〜０．６％、Ｌｉ２Ｏ  ０．５〜１．１％、Ｎａ２Ｏ  １．４〜２．０％、Ｋ２Ｏ  ０．８〜１．１％、Ｌｉ２Ｏ＋Ｎａ２Ｏ＋Ｋ２Ｏ  ３．３〜３．５％であり、ＳＯ３含有量が５〜２８ｐｐｍであり、β−ＯＨ値が０．５６８〜０．６４３の範囲であった。またこれらの試料の性能は、線熱膨張係数が３１〜３３×１０−７／℃であり、紡糸温度が１２９５〜１３３５℃、１ＭＨｚの誘電率εが４．２〜４．４、誘電正接ｔａｎδが０．００１〜０．００２、１ＧＨｚの誘電率εが４．２〜４．４、誘電正接ｔａｎδが０．００１〜０．００６の範囲内であった。さらにこれら試料の１５０℃における体積電気抵抗は１２．８〜１３．１であり、１０万フィラメント当たりのホローファイバー混入数は１個以下、ＣＶ値は８〜１１％の範囲内にあった。以上の事実より、これら試料Ｎｏ．１から試料Ｎｏ．５までについては、本発明の要件を満足するガラス繊維であった。
【００９７】
本発明の実施例の中でも特に特徴的な試料について以下で説明する。
【００９８】
実施例の試料Ｎｏ．１のガラス繊維は、Ａｌ２Ｏ３成分が１．０質量％と最も多いものであったが、線熱膨張係数が３３×１０−７／℃、紡糸温度が１２９５℃、１ＭＨｚの誘電率εが４．４、誘電正接ｔａｎδが０．００２、１０ＧＨｚの誘電率εが４．４、誘電正接ｔａｎδが０．００６であって、その性能は申し分なかった。そしてこのガラスのβ−ＯＨ値は０．６４３、ＳＯ３含有量は、５ｐｐｍであり、ホローファーバーの数は１０万フィラメント当り０個であった。さらにＣＶ値は、１１％と低く、ガラス繊維の繊維径のバラツキが十分に小さく、安定した品位であった。
【００９９】
また実施例の試料Ｎｏ．３のガラス繊維は、Ｂ２Ｏ３成分が１９．５質量％と少ないものであったが、線熱膨張係数が３２×１０−７／℃、紡糸温度が１３３５℃、１ＭＨｚの誘電率εが４．３、誘電正接が０．００１、１０ＧＨｚの誘電率εが４．３、誘電正接ｔａｎδが０．００３であって、その性能は申し分なかった。そしてこのガラスのβ−ＯＨ値は０．５６８、ＳＯ３含有量は、１２ｐｐｍであり、ホローファーバーの数は、試料Ｎｏ．１と同様に１０万フィラメント当り０個であった。またＣＶ値も８％と低く、ガラス繊維の繊維径のバラツキも小さく、安定した品位であった。
【０１００】
実施例の試料Ｎｏ．５のガラス繊維は、Ｌｉ２Ｏ成分が１．１質量％と最も多く、一方Ｎａ２Ｏ成分が１．４質量％と最も少ないものであったが、線熱膨張係数が３１×１０−７／℃、紡糸温度が１３１５℃、１ＭＨｚの誘電率εが４．２、誘電正接ｔａｎδが０．００１、１０ＧＨｚの誘電率εが４．２、誘電正接ｔａｎδが０．００１であって、プリント配線板に使用する場合にその性能は申し分なかった。このガラスのβ−ＯＨ値は０．５８５、ＳＯ３含有量は、２３ｐｐｍであり、このガラスのホローファイバーの数は、試料Ｎｏ．１と同様に長さ１００ｍｍについて、１０万フィラメント当り０個であった。またＣＶ値も９％と低く、ガラス繊維の繊維径のバラツキも小さく、他の実施例と同様に安定した品位であった。
【０１０１】
次いで比較例として試料Ｎｏ．１０１と試料Ｎｏ．１０２に係るガラスについても、表１に示したように、本発明の実施例と同様の手順で評価し、一連の評価を実施した。その結果を以下に示す。
【０１０２】
比較例の試料Ｎｏ．１０１のガラス繊維は、ＳＯ３含有量が７０ｐｐｍと多いため、このガラス繊維中の長さ１００ｍｍについて、ホローファイバーの数が１０万フィラメント当り２０個と多い結果となった。ＣＶ値も１４％と、実施例よりも大きくなった。
【０１０３】
比較例の試料Ｎｏ．１０２のガラス繊維は、ＳＯ３含有量が１００ｐｐｍとさらに多く、β―ＯＨ値が０．５２８と低く粘性低下効果が低いため、このガラス繊維中のホローファイバーの数は長さ１００ｍｍについて、１０万フィラメント当り１００個と非常に多いものであった。ＣＶ値も１５％と、実施例よりも大きくなった。
【実施例２】
【０１０４】
実施例２として、本発明の試料Ｎｏ．３のガラスを２段階の熔融ではなく、タンク熔融炉を使用して、１回の熔融でガラス繊維とすることも行った。実施例１と同様に温度条件や炉内の加圧条件などの各種条件を調整し、ガラス組成は試料Ｎｏ．３の組成となるように調整し、またＳＯ３含有量、さらにβ−ＯＨ値も適正な範囲となるように調製し、表１の値となるように熔融条件などを調整して熔融し、直径４．５μｍのガラスフィラメントをターレット型巻取り装置に装着した紙管に巻き取り、ガラス繊維回巻体を得た。得られたガラス繊維のＣＶ値を計測すると、９％となり、非常に安定した品位となっていることが判明した。また、ホローファイバー数は長さ１００ｍｍについて、１０万フィラメント当り０個と優れた品位であった。
【０１０５】
次いで、得られたガラス繊維回巻体からガラスストランドを解舒し、長さ１３ｍｍとなるように切断してガラスチョップドストランドに切断後、白水中に分散させた後、メッシュ上にすき上げ、コンベヤ上にランダムに堆積してシート状となった状態で、その上方より液状の結合剤を散布し、この結合剤を硬化させることによりそれぞれのガラスチョップドストランド同士を接合する工程を経て、ガラスペーパーを作成した。このガラスペーパーも安定した品位で優れた性能を発揮するものであった。
【０１０６】
以上に示した実施例についての一連の評価によって、本発明のガラス繊維は、高密度実装を実現するプリント配線板に使用される細番手のガラス繊維として好適なものであり、ガラス繊維の製造に於いてもノンホローファイバーの混入数が少なく、紡糸性にも優れ、高い製造効率によって安定した品位のものであることが明瞭なものとなった。また本発明のガラス繊維より得たガラス繊維シート状物は、プリント配線板用途として優れた品位と性能を発揮するものであることも明らかになった。
【産業上の利用可能性】
【０１０７】
本発明のガラス繊維は、プリント配線板として用いることにより、その高い性能を発揮するものであるが、プリント配線基板用途以外であっても、例えば電子部品用パッケージ、ＦＲＰ構造材等として、本発明に見合う性能を必要とする用途があれば使用してよい。